(57)【要約】      （修正有）【課題】水系電解液を用いても充放電の繰り返しによる放電容量の低下が少なく、サイクル特性に優れた大型化が可能な二次電池を提供する。【解決手段】集電層と活物質層とを備える二次電池用電極において、活物質層が活物質、導電助剤、バインダー、および増粘性分散剤を含有し、増粘性分散剤は、アミド結合を有するセルロース系高分子化合物とする。この二次電池用電極を正極および負極のいずれかとして用いることで、水系電解質と共に用いてもサイクル特性に優れた二次電池とすることができる。【選択図】図１
2014232708.tif 000002
【特許請求の範囲】
【請求項１】
集電層と活物質層とを備える二次電池用電極であって、
前記活物質層は、活物質、導電助剤、バインダーおよび増粘性分散剤を含有し、
該増粘性分散剤が、アミド結合を有するセルロース系高分子化合物であることを特徴とする二次電池用電極。
【請求項２】
前記アミド結合を有するセルロース系高分子化合物が、カルボキシメチルセルロースと水溶性カルボジイミド化合物との脱水縮合により形成されたものであることを特徴とする請求項１に記載の二次電池用電極。
【請求項３】
正極と、負極と、セパレータおよび水系電解液を備え、
前記正極および前記負極のうち少なくともいずれか一方が、請求項１または２に記載の二次電池用電極であることを特徴とする二次電池。
【請求項４】
活物質と、導電助剤と、バインダーと、分散媒である水と、増粘性分散剤であるカルボキシル基を有するセルロース系高分子化合物および水溶性カルボジイミド化合物と、を含んだ電極用スラリーを作製するスラリー作製工程と、
該電極用スラリーを集電体に塗布して活物質層を成形する成形工程と、
前記活物質層を乾燥することにより、前記カルボキシル基を有するセルロース系高分子化合物と前記水溶性カルボジイミド化合物を脱水縮合させ、アミド結合を形成する乾燥工程と、を有することを特徴とする二次電池用電極の製造方法。
【発明の詳細な説明】
【技術分野】
【０００１】
本発明は、二次電池用電極およびその製造方法、ならびに二次電池に関するものである。
【背景技術】
【０００２】
近年、携帯用電子機器や電気自動車用途に広く用いられている二次電池には、エネルギー密度に優れるという点から、主としてリチウムイオン二次電池が用いられている。一方、風力発電や太陽光発電などの自然エネルギーなどで発電した電気を貯蔵したり、夜間に蓄電した電力を日中に供給して電力負荷を平準化するなど、数ｋＷから数ＭＷの大容量を有する定置用の大型蓄電池に対する需要が高まっている。
【０００３】
大型蓄電池においては、安全性を確保するため、可燃性の有機溶媒を使用する非水系電解液に替えて、電解質の水溶液である水系の電解液を用いることが検討されており、例えば特許文献１においては、水系電解液を用いたリチウムイオン二次電池が提案されている。
【０００４】
また、従来コイン型セル等の小型電池用途に使用されていたリチウムイオン二次電池を、定置用の大型蓄電池として用いるには、大面積のラミネート型のセルなどを作製する必要があり、そのような形状のセルを作製するには小型のプレス成形による電極形成にかえて、たとえば集電体の上に電極用スラリーを塗工し乾燥、プレスすることで電極を形成する方法や、電極用スラリーから造粒粉末を作製し、その造粒粉末を圧延（ロールプレス）によりシート状に成形し集電体に貼り合わせる方法などの大面積のシート成形法が用いられる。このような大面積のシート成形においては、電極活物質、導電助剤、バインダーを溶剤に分散させた電極用スラリーを作製する必要がある。
【０００５】
近年、電極用スラリーの分散媒として、環境への影響や安全性という点からＮ−メチルピロリドン（ＮＭＰ）にかえて水を用いる方法が検討されている。水を分散媒として用いる場合、電極用スラリー中における活物質等の固形分の分散性が低く、固形分の沈降や凝集が発生しやすいことから、固形分の分散性向上のため分散剤および増粘剤を添加している。
【先行技術文献】
【特許文献】
【０００６】
【特許文献１】特開２００７−１２３０９３号公報
【発明の概要】
【発明が解決しようとする課題】
【０００７】
しかしながら、水を分散剤とし、分散剤および増粘剤、特に水溶性の増粘性分散剤を添加した電極用スラリーを用いて作製した電極には、水系電解液を用いた二次電池に適用した場合に、充放電サイクルの増加に伴い電極の電気抵抗が増加するとともに、充放電容量が低下するという問題があった。これは、電極に含まれる増粘性分散剤の親水基が水系電解液中において水分子を引き寄せることにより、増粘性分散剤の体積が膨張したり、活物質や導電助剤との接着力が低下してこれらが電極から電解液中に脱離し、電極中の活物質量が減少することに起因する。
【０００８】
本発明は、このような課題を鑑みてなされたもので、水系電解液を用いても充放電の繰り返しによる放電容量の低下が少なく、サイクル特性に優れた大型化が可能な二次電池を
提供することを目的とする。
【課題を解決するための手段】
【０００９】
本発明の二次電池用電極は、集電層と活物質層を備える二次電池用電極であって、前記活物質層は、活物質、導電助剤、バインダーおよび増粘性分散剤を含有し、該増粘性分散剤が、アミド結合を有するセルロース系高分子化合物であることを特徴とする。
【００１０】
本発明の二次電池は、正極と、負極と、セパレータおよび水系電解液を備え、記正極および前記負極のうち少なくともいずれか一方が、上述の二次電池用電極であることを特徴とする。
【００１１】
本発明の二次電池用電極の作製方法は、活物質と、導電助剤と、バインダーと、分散媒である水と、増粘性分散剤であるカルボキシル基を有するセルロース系高分子化合物および水溶性カルボジイミド化合物と、を含んだ電極用スラリーを作製するスラリー作製工程と、該電極用スラリーを集電体に塗布して活物質層を成形する成形工程と、前記活物質層を乾燥することにより、前記カルボキシル基を有するセルロース系高分子化合物と前記水溶性カルボジイミド化合物を脱水縮合させ、アミド結合を形成する乾燥工程と、を有することを特徴とする。
【発明の効果】
【００１２】
本発明によれば、活物質層中の増粘性分散剤がアミド結合を有するセルロース系高分子化合物であることにより、増粘性分散剤中に含まれる親水基の割合が低減し、水系電解液を用いても充放電の繰り返しによる放電容量の低下が少なく、サイクル特性に優れた大型の二次電池を提供できる。
【図面の簡単な説明】
【００１３】
【図１】本発明の一実施形態である二次電池の概略断面図である。
【発明を実施するための形態】
【００１４】
以下に本発明の一実施形態について詳述する。
【００１５】
二次電池は、一般に図１に示すように、正極１、負極２、セパレータ３、電解液４およびそれらを収納したケース５から構成される。正極１、負極２はそれぞれ正極活物質を含む正極活物質層１Ａ、負極活物質を含む負極活物質層２Ａが、金属箔である正極側集電層１Ｂ、負極側集電層２Ｂの表面に塗布電極として形成されたものであり、さらにリード６、７を介して正極側外部端子８、負極側外部端子９に電気的に接続されている。セパレータ３は、正極１と負極２の間に配置されている。また、ケース５には、正極１、負極２およびセパレータ３が収納されるとともに電解液４が満たされており、気密性を保つために蓋（図示せず）が設けられている。
【００１６】
そして、本実施形態においては、電解液４を水系電解液とし、正極活物質層１Ａおよび負極活物質層２Ａの少なくともいずれか一方が、活物質、導電助剤、バインダーおよびアミド結合を有するセルロース系高分子化合物である増粘性分散剤を含有している。
【００１７】
このような活物質層を有する二次電池用電極は、分散媒として水を用い、活物質、導電助剤およびバインダーに加え、カルボキシル基を有するセルロース系高分子化合物および水溶性カルボジイミド化合物を増粘性分散剤として含有する電極用スラリーを、たとえば集電層となる金属箔等に塗布し、乾燥して活物質層とすることで得られる。
【００１８】
増粘性分散剤とは、分散媒に溶解させることで、活物質、導電助剤、バインダー等の固
形分を分散媒中に均一に分散させる作用と、スラリーに粘性を付与する作用とを同時に有するものである。水を分散媒とした場合、このような増粘性分散剤としては、例えば、セルロース系高分子化合物、ポリビニルピロリドン系高分子化合物などが挙げられる。本実施形態においては、活物質層形成後に活物質層内においてアミド結合を有するセルロース系高分子化合物を形成可能なもの、たとえば、カルボキシル基を有するセルロース系高分子化合物および水溶性カルボジイミド化合物を増粘性分散剤として用いる。カルボキシル基を有するセルロース系高分子化合物としては、特にカルボキシメチルセルロース（carboxymethylcellulose、ＣＭＣ）が好適に用いられ、中でもエーテル化度が０．２〜０．６であるカルボキシメチルセルロースは、溶媒である水への溶解性が安定している点から本実施形態の増粘性分散剤の一つとして用いることが特に好ましい。水溶性カルボジイミド化合物としては、たとえば、１−エチル−３−（３−ジメチルアミノプロピル）カルボジイミド塩酸塩などが挙げられる。
【００１９】
増粘性分散剤の電極用スラリー中における含有量は、格別な限定はないが、活物質１００質量部に対して、通常はカルボキシメチルセルロースの場合は０．１〜１０質量部、好ましくは０．５〜５質量部、より好ましくは０．８〜２質量部の範囲である。また水溶性カルボジイミド化合物の場合は、０．０５〜０．５質量部の範囲が好ましい。
【００２０】
このように、電極用スラリーが増粘性分散剤を含有することで、水を分散媒とした電極用スラリー中における固形分の沈降や凝集を抑制でき、電極用スラリーとして最適な粘性を付与することができる。そして、このような電極用スラリーを用いて活物質層を形成することで、活物質が均一に充填された活物質層を得ることができる。
【００２１】
このような電極用スラリーを用いて活物質層を形成する方法としては、上述のように集電層となる金属箔等に電極用スラリーを塗布し乾燥させて活物質層を形成する方法のほか、電極用スラリーをたとえば乾燥・造粒した造粒粉末として用いてロールプレスによりシート状の活物質層を作製した後、集電層に接合する方法などがある。以下、本実施形態の二次電池用電極の作成方法の一例について詳述する。
【００２２】
水を分散媒とした本実施形態の電極用スラリーには、活物質、導電助剤およびバインダーに加え、上述のようなカルボキシル基を有するセルロース系高分子化合物および水溶性カルボジイミド化合物が増粘性分散剤として含まれている。電極用スラリーは、これらの各成分を、ボールミル、超音波分散機、ホモジナイザー、プラネタリーミキサー、または高速撹拌造粒機などの混合機を用いて混合することで得られる。これらの各成分を一度に一括混合してもよいし、まず活物質および導電助材を、プラネタリーミキサー、ヘンシェルミキサー、またはオムニミキサーなどの混合機を用いて混合し、次いでバインダーである樹脂、増粘性分散剤、分散媒（水）などを添加して均一に混合してもよい。なお、増粘性分散剤の添加は、バインダーを添加するより前に行うことが望ましい。電極用スラリーに増粘性分散剤を添加して活物質および導電助剤に分散させた後、バインダーを添加することにより、固形分がより均一に分散した電極用スラリーを容易に得ることができる。
【００２３】
なお、電極用スラリーの固形分濃度は、通常は３０〜７０質量％の範囲となるように分散媒の量を調整する。また、電極用スラリーの粘度は、活物質層の形成方法や成形装置の形状によっても異なるが、通常１００〜１００，０００ｍＰａ・ｓ、好ましくは５，０００〜２０，０００ｍＰａ・ｓである。
【００２４】
このようにして作製した電極用スラリーを、集電層となる金属箔上に塗布（以下、塗工という場合もある）し、乾燥することにより、本実施形態の二次電池用電極を作製できる。電極用スラリーの塗布方法としては、一般的な方法を用いることができ、例えばリバースロール法、ダイレクトロール法、ドクターブレード法、ナイフ法、およびグラビア法な
どをあげることができる。これらの中から、電極用スラリーの粘性等の諸物性や乾燥性、作製する活物質層の性状に応じて塗布方法を選定すればよい。たとえば、良好な活物質層の表面状態を得るには、ドクターブレード法、ナイフ法が好ましい。
【００２５】
塗工した電極用スラリーの乾燥方法としては、例えば温風、熱風または低湿風による乾燥法、赤外線などの照射による乾燥法などが挙げられる。中でも、塗工した電極用スラリーの内部から温熱を加えることが可能な遠赤外線の照射による乾燥法が、均質な活物質層を得ることができるという点から好ましい。乾燥条件は、塗工後の電極用スラリー中の溶媒である水を完全に除去できる温度と時間で行うことが好ましく、乾燥温度としては６０〜２５０℃の範囲、特に８０〜２００℃の範囲が好ましく、乾燥時間としては塗工後の電極用スラリー中に含まれる溶媒の量にもよるが、１０〜６０分、特に１５〜４５分とすることが好ましい。
【００２６】
また、必要に応じてロールプレス法によってシート状の活物質層を形成してもよい。たとえば、集電層となる金属箔等と、電極用スラリーとをロールプレス間に投入し、プレス条件としてプレス圧を０．２〜３ｔ／ｃｍ２、プレスの温度を１００℃以下の範囲とすることで、二次電池用電極を作製することができる。その際、ロールプレスに投入する電極用スラリーは、一旦造粒して分散媒である水の含有量を低減しておくことが望ましい。なお、上述のプレス圧およびプレス温度は、本発明の製法を特に限定するものではなく、使用する材料や電極用スラリーの性状、作製する活物質層の形状や特性等に応じて適宜設定すればよい。
【００２７】
また、塗布電極の上にさらに塗布電極を形成したり、ロールプレスにより作製したシート同士を重ね合わせたり、塗布電極とロールプレスにより作製したシートとを重ね合わせるなどした積層体を活物質層とすることもできる。
【００２８】
このようにして作製した二次電池用電極は、電極用スラリーに含まれる増粘性分散剤が乾燥工程において脱水縮合した、アミド結合を有するセルロース系高分子化合物を含むものとなる。すなわち、成形した電極用スラリーの乾燥時に、カルボキシメチルセルロースなどのカルボキシル基を有するセルロース系高分子化合物に含まれるカルボキシル基が、水溶性カルボジイミド化合物と脱水縮合し、アミド結合が形成される。このようにして、アミド結合を有するセルロース系高分子化合物を増粘性分散剤として含み、活物質、導電助材およびバインダーが活物質層内に均一に分散したニ次電池用電極が得られる。
【００２９】
活物質層が、アミド結合を有するセルロース系高分子化合物を含むことは、紫外・可視分光法を用いて、アミド結合に起因する紫外光の吸収スペクトル（１９０ｎｍおよび２２０ｎｍ）の有無により確認できる。
【００３０】
二次電池用電極に用いる活物質には、正極１用と負極２用がある。正極１に用いる活物質としては、リチウムイオン二次電池の場合、例えば、リチウムコバルト複合酸化物、リチウムマンガン複合酸化物、二酸化マンガン、リチウムニッケル複合酸化物、リチウムニッケルコバルト複合酸化物、リチウムバナジウム複合酸化物、酸化バナジウムなどが挙げられ、ナトリウムイオン二次電池の場合は、たとえばナトリウムコバルト複合酸化物、ナトリウムマンガン複合酸化物、二酸化マンガン、ナトリウムニッケル複合酸化物、ナトリウムニッケル鉄複合酸化物、ナトリウム鉄複合酸化物、ナトリウムクロム複合酸化物などが挙げられる。負極２に用いる活物質としては、活性炭やＮａＴｉ２（ＰＯ４）３、ＬｉＴｉ２（ＰＯ４）３などを用いることができる。二次電池用電極に用いる活物質の形状は、粒子状に整粒されたものが好ましい。特に、粒子の形状が球形であると、より活物質が高密度に充填された活物質層を形成できる。
【００３１】
バインダーとしては、たとえばポリテトラフルオロエチレン（ＰＴＦＥ）、カルボキシメチルセルロース（ＣＭＣ）、スチレンブタジエンゴム（ＳＢＲ）の水溶性エマルジョンエラストマー、ポリアクリル酸（ＰＡＡ）ポリイミド樹脂（ＰＩ）、フッ素系ゴムなどが挙げられる。二次電池を使用する電位領域で分解しない、用途に適したものを選んで使用すればよい。また活物質層の厚みを２００μｍ以上にする場合は、バインダーの添加量が増えることから電極の電気抵抗増加につながるが、ポリテトラフルオロエチレンをバインダーに用いるとポリテトラフルオロエチレンが網目状に形成され、活物質の粒子と導電助剤の粒子を保持する構造となり、電極の電気抵抗に対する影響が少ない点から、これをバインダーとして使用するのが望ましい。
【００３２】
導電助剤は、導電性を有する材料からなり、具体的には、ファーネスブラック、アセチレンブラック、及びケッチェンブラックが挙げられる。これらの中でも、アセチレンブラックおよびケッチェンブラックが好ましい。
【００３３】
導電助剤は、活物質よりも体積平均粒子径が小さいものが好ましく、その範囲は通常０．００１〜１０μｍ、好ましくは０．０５〜５μｍ、より好ましくは０．０１〜１μｍである。導電助剤の体積平均粒子径がこのような範囲であることにより、活物質層中において、より少量の導電助剤で高い導電性が得られる。活物質中における導電助剤の含有量は、活物質１００質量部に対して通常０．１〜５０質量部、好ましくは０．５〜１５質量部、より好ましくは１〜１０質量部の範囲である。導電助剤の量がこのような範囲であることにより、高容量且つ内部抵抗が低い二次電池を構成することができる。
【００３４】
集電層は、正極１側については、正極１の電位において溶解などの反応が発生しない耐食性を有する材料を用いればよい。このような材料としては、たとえば、ニッケル、アルミニウム、チタン、金、白金等を含む金属材料や合金、黒鉛、ハードカーボンなどを用いることができる。その中でもニッケル、アルミニウム、チタン、金、白金は耐食性に優れ、容易に入手できるため好ましい。特にアルミニウムは、表面に酸化被膜を形成して不動態化し、高い電位においても耐食性に優れる点から好ましい。
【００３５】
負極２側については、負極２の電位においてＬｉなどアルカリ金属との合金化などの副反応が発生しない材料を用いればよい。このような材料としては、たとえば、銅、ニッケル、ステンレス、チタン、金、白金等を含む金属材料や合金、黒鉛、ハードカーボンなどを用いることができる。
【００３６】
また、集電層の形状については、特に限定するものではないが、通常、厚さ０．００１〜０．５ｍｍのシート状のものを用いることが好ましい。金属箔を使用する場合は、活物質層との接着力向上のために、金属箔の表面を粗面化処理したものを用いてもよい。粗面化処理する場合は、算術平均粗さ（Ｒａ）にして０．５〜２μｍであることが好ましい。金属箔の表面粗さは、触針式、光干渉式等の表面粗さ計や、レーザー顕微鏡、原子間力顕微鏡（ＡＦＭ）等を用いて測定する。一般的に使用される触針式表面粗さ計を用いる場合は、ＪＩＳ  Ｂ０６０１に基づいて、たとえば、触針先端径を２μｍ、測定長を４．８ｍｍ、カットオフ値を０．８ｍｍという条件で測定すればよい。
【００３７】
電解液４は、水系電解液であり、たとえば０．１〜８．０ｍｏｌ/Ｌ、望ましくは０．
５〜２．０ｍｏｌ/Ｌの硫酸リチウムや硝酸リチウム、水酸化リチウム、塩化リチウム、
硫酸ナトリウム、硝酸ナトリウム、水酸化ナトリウム、塩化ナトリウムなどの水溶液を用いることができる。このような水系電解液は、ｐＨの調整により水の電気分解電位を変化させることができるため、二次電池の充電電位を変えることも可能である。
【００３８】
電解液４を含浸させるセパレータ３には、イオンを通し、かつ正負極のショートを防止
することが求められる。具体的には、ポリオレフィン繊維性の不織布やポリオレフィン製の微多孔膜、ガラスフィルター、セラミックの多孔質材料などを用いることができる。ここで、ポリオレフィンとしてはポリエチレン、ポリプロピレンを挙げることができ、一般的にリチウムイオン電池などの二次電池に用いられるセパレータが適用可能である。
【００３９】
ケース５を構成する外装体としては、金属外装体やアルミラミネート外装体、酸素バリア性の熱可塑性樹脂などを適宜使用できる。ケース５の形状は、袋型、円筒型、コイン型、箱型など多種多様であるが、いずれの形態であってもよい。
【００４０】
以上、本実施形態の二次電池について説明したが、本発明は本実施形態に限定されるものではなく、本発明を逸脱しない範囲で種々変更したものにも適用することができる。
【実施例】
【００４１】
まず、増粘性分散剤のひとつとして、カルボキシメチルセルロース（日本製紙ケミカル株式会社製「ＭＡＣ２００ＨＣ」）を用いて、２質量％水溶液を調整した。
【００４２】
正極は次のように作製した。正極活物質であるマンガン酸リチウム１００質量部と、導電助剤であるアセチレンブラック５質量部とを、高速撹拌造粒機を用いて回転速度５００ｒｐｍで５分間乾式混合を行った。これにさらに、作製したカルボキシメチルセルロース水溶液を２質量部、および１−エチル−３−（３−ジメチルアミノプロピル）カルボジイミド塩酸塩（ＣＡＳ番号、２５９５２―５３―８）を加え、固形分濃度を６８質量％に調整した後、２５℃で５分間混合した。１−エチル−３−（３−ジメチルアミノプロピル）カルボジイミド塩酸塩の正極活物質１００質量部に対する添加量を表１に示す。その後、バインダーとしてポリテトラフルオロエチレンを５質量部（ダイキン工業株式会社製「Ｄ―２１０Ｃ」）加え、さらに３分間混合した後、脱泡処理して正極用スラリーを得た。
【００４３】
得られた正極用スラリーを、コンマコーターを用いて、厚さ２０μｍのチタン箔の上に、乾燥後の膜厚が８０μｍ程度になるように塗布し、１２０℃で２０分間乾燥した。その後２ロール成形機にて温度６０℃、圧力１ｔ／ｃｍ２の条件にて正極をプレス成形した。
【００４４】
負極は次のようにして作製した。負極活物質である活性炭１００質量部と、導電助剤であるアセチレンブラック１０質量部とを、高速撹拌造粒機を用いて、回転速度５００ｒｐｍで５分間乾式混合を行った。これにさらに、作製したカルボキシメチルセルロース水溶液を２質量部、および１−エチル−３−（３−ジメチルアミノプロピル）カルボジイミド塩酸塩を加え、固形分濃度を６７％に調整した後、２５℃で１５分間混合した。１−エチル−３−（３−ジメチルアミノプロピル）カルボジイミド塩酸塩の負極活物質に対する添加量を表１に示す。その後、バインダーとしてスチレンブタジエンゴム（ＳＢＲ）の水溶性エマルジョンエラストマーを５質量部加え、さらに３分間混合した後、脱泡処理して負極用スラリーを得た。
【００４５】
得られた負極用スラリーを、厚さ２０μｍのチタン箔の上に、コンマコーターを用いて乾燥後の膜厚が３００μｍ程度になるように塗布し、１２０℃で２０分間乾燥した。その後２ロール成形機にて温度６０℃、圧力１ｔ／ｃｍ２の条件にて負極をプレス成形した。
【００４６】
得られた正極および負極中における、アミド結合を有するセルロース系高分子化合物の存在については、紫外・可視分光法を用いて、アミド結合に起因する紫外光の吸収スペクトル（１９０ｎｍおよび２２０ｎｍ）の有無により確認した。結果を表１に示す。
【００４７】
得られた正極および負極を、集電層である金属箔と共に１０×１０ｃｍの正方形状に切断し、さらに集電層である金属箔の活物質層が形成されていない側の面の端部に、ニッケ
ル金属箔を正極端子または負極端子として、スポット溶接で取り付けた。
【００４８】
ケースは、ポリエチレン製ケースを用いた。作製した正極とそれに対応する負極とをケース内に配置し、表１に示すような構成の電池評価セルを作製して、電池特性を評価した。なお、セパレータとしては、市販のガラス濾紙を用いた。水系電解液としては、濃度１ｍｏｌ／Ｌの硫酸リチウム水溶液を用いた。
【００４９】
作製した二次電池の充放電特性は、以下のような条件で評価した。なお充放電の電圧制御は参照極としてＡｇ／ＡｇＣｌ電極を用い、正極との参照極との電位差にて制御した。
【００５０】
充放電電圧範囲：上限２．２Ｖ、下限１．３Ｖ（正極活物質：ＬｉＭｎ２Ｏ４）
充放電電流値  ：１ｍＡ／ｃｍ２（定電流充放電）
充放電レート  ：１Ｃ
測定温度      ：６０℃
電池特性として、放電−充電１回を１サイクルとした１０サイクルおよび１００サイクルの充放電試験後の放電容量維持率を表１に示す。
【００５１】
【表１】
2014232708.tif 000003
【００５２】
表１に示すように、電極用スラリーに増粘性分散剤としてカルボキシル基を有するセルロース系高分子化合物および水溶性カルボジイミド化合物を添加した試料Ｎｏ．２〜５は、正極、負極とも活物質層にアミド結合を有するセルロースを含んでおり、優れたサイクル特性を示した。一方、水溶性カルボジイミド化合物を添加しなかった資料Ｎｏ．１は、正極、負極ともアミド結合が確認されず、サイクル特性に劣るものであった。
【符号の説明】
【００５３】
１      ：  正極
１Ａ    ：  正極活物質層
１Ｂ    ：  正極側集電層
２      ：  負極
２Ａ    ：  負極活物質層
２Ｂ    ：  負極側集電層
３      ：  セパレータ
４      ：  水系電解液
５      ：  ケース
６、７  ：  リード
８      ：  正極側外部端子
９      ：  負極側外部端子
【図１】
2014232708.tif 000004